СПОСОБ ИЗВЛЕЧЕНИЯ ЗОЛОТА, СЕРЕБРА И МЕДИ ИЗ ОТРАБОТАННЫХ ЭЛЕКТРОЛИТОВ
METHOD OF EXTRACTION OF GOLD, SILVER AND COPPER FROM WASTE ELECTROLYTES

Область техники
Изобретение относится к химической промышленности, а именно к технологии утилизации золота, серебра и меди из отработанных электролитов.
Уровень техники
Из патентной литературы известен способ извлечения серебра и, возможно, золота из твердых материалов, содержащих эти элементы в низких концентрациях, например 1-1,5%, частично в форме сульфидов металлов, и, возможно, содержащего свободную серу. Материал обрабатывают тиомочевинной с последующей цементацией полученного раствора комплексного соединения для извлечения в осадок более 90% серебра (пат. Великобритании №1534485, МПК С22В 11/04, опуб. 06.12.1978 г.). Недостатком способа аналога является недостаточно эффективное извлечение золота.
В целях повышения качества изделий из драгоценных металлов, содержащих золото, серебро и медь, применяют электрополировку в электролите состава: тиомочевина, серная кислота, вода (1 л электролита содержит 90 г тиомочевины, 20 г
2
4
HSO концентрированной, воду). Отработанный электролит состоит из раствора и осадка (шлама) и содержит до 10% золота, серебра и меди. Для утилизации данного электролита на практике используют метод цементации, заключающийся в добавлении к электролиту цинкового порошка, обеспечивающего восстановление благородных ионов металлов из их комплексов с тиомочевиной до металлов в свободном состоянии. При этом последние выделяются на цинковой основе (Справочник пробирера / сост.: канд. техн. наук Е.А.Маренков. Под ред. инж. Д.Г.Гребенкина. - М.: Госфиниздат, 1953. - 230 с.).
2
4
4
2
2TMeHSO+Zn=2Ме+Zn(HSO)+4Т,
2
2
где Т - тиомочевина (NF)CS.
Данный способ взят за прототип.
Недостатком способа прототипа является недостаточно эффективная утилизация золота и серебра из электролита.
Раскрытие изобретения
Задачей создания изобретения является разработка способа извлечения золота, серебра и меди из отработанных электролитов для электрополировки изделий, который обеспечил бы технический результат - возможность количественного выделения из электролита (раствор и осадок) золота и серебра в виде свободных металлов, которые в дальнейшем могут использоваться в промышленных целях.
Этот технический результат достигается благодаря настоящему изобретению, предлагающему способ извлечения золота, серебра и меди из отработанных электролитов, содержащих тиомочевину, серную кислоту, воду и шлам, включающий разрушение комплекса золота, серебра и меди. Для разрушения комплексов золота, серебра и меди в отработанный электролит добавляют 33,0-67,5%-ный пероксид водорода, при перемешивании с переводом золота и серебра в осадок, а меди в раствор, после появления зеленой окраски раствора его охлаждают, фильтруют, осадок нагревают с получением сплава из золота и серебра.
В предлагаемом способе вместо цинкового порошка вводят 33,0-67,5%-ный пероксид водорода, который разрушает комплексы золота, серебра и меди с тиомочевиной. При этом выделяются в свободном состоянии золото и серебро, медь переходит в раствор, а тиомочевина разлагается с выделением серы, диоксида углерода и сульфата аммония. Окончание реакции фиксируется по появлению зеленой окраски раствора.
Осуществление изобретения
Нижеследующий пример подтверждает осуществимость изобретения.
Пример.
2
4
Сплав с содержанием золота 58,5%, серебра 8,0%, меди 33,5% подвергается электрополировке в электролите состава 1 л: 90 г тиомочевины, 20 г HSO 96-98% и 890-900 мл воды. К отработанному электролиту (раствор и осадок) при перемешивании постепенно небольшими порциями приливают 300 мл 67,5%-ного или 600 мл 33%-ного пероксида водорода. В результате реакции разрушения комплексов золота, серебра и меди с тиомочевиной наблюдается сильное разогревание с выделением углекислого газа.
2
4
2
2
2
4
2
TAuHSO+НO=Au+2Т+HSO+НO
2
4
2
2
2
4
2
TAgHSO+НO=Ag+2Т+HSO+НO
2
2
2
4
2
4
2
4
2Т+2НО+2HSO=2S+2CO+2(NH)SO
2
4
2
2
4
2
2TCuHSO+НO=2CuSO+4Т+2НO
Появление зеленой окраски раствора свидетельствует об окончании реакции. После охлаждения осадок золота, серебра и серы отфильтровывается через фильтр с синей лентой. Осадок помещают в муфель и нагревают до температуры 800°С, сера выгорает, а золото и серебро образуют сплав (2,66 г), который используют в дальнейшем для промышленных целей.
Предлагаемый способ может найти широкое применение для утилизации отходов драгоценных металлов при изготовлении изделий, украшений, содержащих золото.
Хотя настоящее изобретение описано посредством примера его выполнения, объем данного изобретения не ограничивается этими примерами, но определяется лишь формулой изобретения с учетом возможных эквивалентов.